(57)【要約】【課題】リチウムとリチウムの吸蔵放出が可能な金属の合金の周縁部と中心部の合金化反応速度を一定に近づけ、リチウムとリチウムの吸蔵・放出が可能な金属の合金の濃度差を減少させることで、充放電サイクル特性に優れた有機電解液二次電池を得ることを目的とする。【解決手段】正極とリチウム合金からなる負極とをセパレータを介して対向させ、正極缶と負極缶とにより封口した有機電解液二次電池の製造方法であって、リチウムイオンの吸蔵放出可能な金属の表面にリチウム金属を対向させ圧着させる工程において、リチウムイオンの吸蔵放出可能な金属の表面の中央部近傍からリチウム金属と対向しない部分まで連続的に少なくとも２段からなる凹部が設けられていることを特徴とする。【選択図】図１
2007103186.tif 000002
【特許請求の範囲】
【請求項１】
正極とリチウム合金からなる負極とをセパレータを介して対向させ、正極缶と負極缶とにより封口した有機電解液二次電池の製造方法であって、
負極缶とリチウムイオンの吸蔵放出可能な金属とを接する工程と、
前記リチウムイオンの吸蔵放出可能な金属の表面にリチウム金属を対向させ圧着させる工程と、
電解液を注液する工程と、
正極缶と負極缶により封口する工程と、
前記リチウムイオンの吸蔵放出可能な金属と前記リチウム金属とを合金化させリチウム合金を得る工程と、を有し、
前記リチウムイオンの吸蔵放出可能な金属にリチウム金属を対向させ圧着させる工程において、リチウムイオンの吸蔵放出可能な金属の表面の中央部近傍からリチウム金属と対向しない部分まで連続的に少なくとも２段からなる凹部が設けられていることを特徴とする有機電解液二次電池の製造方法。
【請求項２】
前記凹部がリチウムの吸蔵放出可能な金属の中央部から放射状に複数個設けられていることを特徴とする請求項１に記載の有機電解液二次電池の製造方法。
【発明の詳細な説明】
【技術分野】
【０００１】
本発明は、小型電子機器の主電源、メモリのバックアップ電源などに用いられる有機電解液電池に関するものである。
【背景技術】
【０００２】
有機電解液とリチウムとを組み合わせた電池は、エネルギー密度が高く、小型化、軽量化が可能なことから、小型電子機器を駆動する主電源としての使用に加え、近年では各種機器のメモリバックアップ電源として、その需要は年々増加している。特に、近年では、資源の有効利用や環境保護の観点から、充電可能な二次電池の需要が著しく増加している。
【０００３】
リチウムを使用した有機電解液二次電池としては、負極に金属リチウム単体を用いるもの、リチウムイオンの吸蔵放出が可能な金属とリチウムとの合金を用いるもの、黒鉛やピッチなどの炭素材料を用いるものなどが知られている。
【０００４】
一方、負極にリチウムとリチウムイオンの吸蔵放出が可能な金属との合金を用いた二次電池では、充電時にリチウムイオンがリチウム合金中に電気化学的に吸蔵される。このため、負極表面にリチウムが析出することなく、デンドライトの形成を防止することができる。リチウムと合金化される金属としては、アルミニウム、鉛、ビスマス、インジウム、錫などが知られているが、特にアルミニウムとリチウムとの合金を用いる電池は、充放電サイクルなどの面で優れ、産業上の利用価値も高い。以下、公知の二次電池として、アルミニウムとリチウムとの合金からなる負極を用いた場合について説明する。
【０００５】
図５はリチウムアルミニウム合金を得る前の扁平型リチウム二次電池の断面図を示す。正極端子を兼ねた正極缶１、負極端子を兼ねる負極缶２、負極缶と正極缶を絶縁するガスケット３、正極４、負極を形成するアルミニウム５、負極を形成するリチウム６および正極と負極を絶縁するセパレータ７を有する。
【０００６】
また、図６はリチウムアルミニウム合金を得た後の扁平型リチウム二次電池の断面図を示し、アルミニウム５とリチウム６を合金化させリチウムアルミニウム合金８を形成する。
【０００７】
上述したリチウムアルミニウム合金８は以下の方法により合金化される。まずアルミニウム５を負極缶２の内面に配置し、アルミニウム５の表面にリチウム６を圧着する。これに電解液を注入、正極を組み込んだ正極缶１を嵌合して電池形状に組み立てる。引き続いて、電解液の存在する条件下で、電気化学的にアルミニウム５とリチウム６とを合金化することで、リチウムアルミニウム合金８からなる負極が形成される。
【０００８】
しかしながら、リチウムアルミニウム合金８を負極に用いる二次電池では、充放電に伴い負極に反りが発生し、負極の割れや微粉化が生じて、充放電特性が低下するという問題があった。すなわち、負極のリチウムアルミニウム合金８は、放電によってリチウムが抜け出していくと、リチウムアルミニウム合金８のセパレータ７と対向する側の部分に体積収縮が生じて、該部分が径方向に収縮する。その結果、負極のリチウムアルミニウム合金８に負極缶２側を頂点とする三日月状の反りが発生する。そして、充放電によって、リチウムがリチウムアルミニウム合金８中に吸蔵されると上記の反りが解消されるが、上記のような負極の反りとその解消が充放電によって繰り返されると、負極を構成するリチウムアルミニウム合金８の割れや微粉化が促進され、その割れた部分や微粉化した部分は集電
ができなくなるため、充放電に利用できなくなり、充放電特性が低下する。
【０００９】
そこで、上記のような充放電に伴う負極の反りを防止するため、負極のセパレータ８と対抗する側の面に、幅が深さより狭くなるように設定した溝を設けることが提案されている（特許文献１）。
【００１０】
この特許文献１に記載の溝は、溝部分の反応が生じると、溝の体積変化が生じて負極の膨張収縮を溝の体積で吸収することができなくなり、負極に反りが発生するのを抑制することができなくなるという観点から、溝の部分の反応を防止するという理由で、溝の幅を深さより狭くなるようにしているが、このような幅の方が深さより狭い溝を溝形成用金型の押圧によって負極に形成することは、非常に困難であり、生産性が悪いという問題があった。
【００１１】
そこで、特許文献２では、リチウムアルミニウム合金からなる負極のセパレータと対向する側に、深さが負極の厚みの１０％以上で、かつ幅が深さの１１５〜２４０％である溝を設けることによって、生産性に優れ、かつ充放電に伴う負極の反りを抑制して、充放電特性の優れたリチウム二次電池を提供することを目的としている。
【特許文献１】実開平２−１１９３５４号公報
【特許文献２】特開平７−３２０７８８号公報
【発明の開示】
【発明が解決しようとする課題】
【００１２】
しかしながら、上記のように負極にリチウムとリチウムの吸蔵・放出が可能な金属の合金を用いた有機電解液二次電池の合金化反応はリチウムの周縁部から反応するため、リチウムの中心部では反応が進行しにくく、周縁部と中心部ではリチウムとリチウムの吸蔵放出が可能な金属の合金に濃度差が生じることになる。そのため、充放電を繰り返すと、リチウムとリチウムの吸蔵・放出が可能な金属の合金の周縁部の結晶構造が安定せず、微粉化が進行することによって劣化する。この劣化により、リチウムの吸蔵放出能力が低下し、一定以上、充放電サイクルがのびないという課題がある。
【００１３】
したがって、本発明は上記課題を解決するものであって、リチウムとリチウムの吸蔵放出が可能な金属の合金の周縁部と中心部の合金化反応速度を一定に近づけ、リチウムとリチウムの吸蔵・放出が可能な金属の合金の濃度差を減少させることで、充放電サイクル特性に優れた有機電解液二次電池を得ることを目的とするものである。
【課題を解決するための手段】
【００１４】
上記目的を達成するために本発明は、正極とリチウム合金からなる負極とをセパレータを介して対向させ、正極缶と負極缶とにより封口した有機電解液二次電池の製造方法であって、負極缶とリチウムイオンの吸蔵放出可能な金属とを接する工程と、前記リチウムイオンの吸蔵放出可能な金属の表面にリチウム金属を対向させ圧着させる工程と、電解液を注液する工程と、正極缶と負極缶により封口する工程と、前記リチウムイオンの吸蔵放出可能な金属と前記リチウム金属とを合金化させリチウム合金を得る工程と、を有し、前記リチウムイオンの吸蔵放出可能な金属にリチウム金属を対向させ圧着させる工程において、リチウムイオンの吸蔵放出可能な金属の表面の中央部近傍からリチウム金属と対向しない部分まで連続的に少なくとも２段からなる凹部が設けられていることを特徴とする。
【発明の効果】
【００１５】
本発明によると、リチウムとリチウムの吸蔵・放出が可能な金属の合金の周縁部と中心部の合金化反応速度を一定に近づけ、リチウムとリチウムの吸蔵・放出が可能な金属の合金の濃度差を減少させることで、充放電サイクル特性に優れた効果を奏するものである。
【発明を実施するための最良の形態】
【００１６】
以下、本発明の実施形態について説明する。
【００１７】
本発明は、正極とリチウム合金からなる負極とをセパレータを介して対向させ、正極缶と負極缶とにより封口した有機電解液二次電池の製造方法であって、負極缶とリチウムイオンの吸蔵放出可能な金属とを接する工程と、前記リチウムイオンの吸蔵放出可能な金属の表面にリチウム金属を対向させ圧着させる工程と、電解液を注液する工程と、正極缶と負極缶により封口する工程と、前記リチウムイオンの吸蔵放出可能な金属と前記リチウム金属とを合金化させリチウム合金を得る工程と、を有し、前記リチウムイオンの吸蔵放出可能な金属にリチウム金属を対向させ圧着させる工程において、リチウムイオンの吸蔵放出可能な金属の表面の中央部近傍からリチウム金属と対向しない部分まで連続的に少なくとも２段からなる凹部が設けられていることを特徴とする
前記リチウムイオンの吸蔵放出可能な金属にリチウム金属を対向させ圧着させる工程において、まず前記リチウムイオンの吸蔵放出が可能な金属の一方の表面に形成された１段目の凹部に、圧着されたリチウムが力学的に入り込む。この様態では、単に平面で形成された金属を接触させるよりも密着具合が良くなり、合金化反応の途中においてリチウムと前記リチウムイオンの吸蔵放出が可能な金属が剥離して、合金化反応が停止することが少なくなる。従って、合金化されない未反応のリチウムは極めて少なくなり、内部抵抗値および多数の電池を同様の構成で製造した場合の各電池のばらつきは、いずれも小さくなる。
【００１８】
一方、合金化反応は電解液の存在下のもと、リチウムの周縁部から反応するため、リチウムの中心部では反応が進行しにくく、周縁部と中心部ではリチウムと前記リチウムイオンの吸蔵放出が可能な金属の合金に濃度差が生じることになる。そのため、充放電を繰り返すと、リチウムと前記リチウムイオンの吸蔵放出が可能な金属の合金の周縁部の結晶構造が安定せず、微粉化が進行することによって充放電サイクル特性が低下する。また、前記リチウムイオンの吸蔵放出が可能な金属の一方の表面に形成された１段目の凹部加工のみをしている場合では、圧着されたリチウムが力学的に入り込むため、１段目の凹部がリチウムの圧入により空間が減少し、電解液がリチウムの中心部まで浸透せず、周縁部と中心部ではリチウムと前記リチウムイオンの吸蔵放出が可能な金属の合金に濃度差が生じることになり、充放電サイクル特性が低下する。
【００１９】
しかしながら、前記リチウムイオンの吸蔵放出が可能な金属の表面に少なくとも２段からなり中央部近傍からリチウム金属と対向しない部分まで連続的に設けられた凹部が形成される場合は、１段目の凹部に圧着されたリチウムが力学的に入り込んだ状態であっても、その下の２段目の凹部には空間が確保され、リチウムの周縁部から電解液が２段目の空間部に入りこむことが可能となる。これにより、リチウムと前記リチウムイオンの吸蔵放出が可能な金属の周縁部と中心部の合金化反応速度を一定に近づけ、リチウムと前記リチウムイオンの吸蔵放出が可能な金属の濃度差を減少させることで、充放電サイクルを増加することができる。
また、リチウムの吸蔵放出が可能な金属の凹部形状は、中央部から放射状に複数個設けることで、リチウムと前記リチウムイオンの吸蔵放出が可能な金属の周縁部と中心部の合金化反応速度を一定に近づけ、リチウムと前記リチウムイオンの吸蔵放出が可能な金属を減少させることで、充放電サイクルを増加することができる。
【実施例１】
【００２０】
以下、本発明の実施の形態を、図面を参照しながら説明する。
【００２１】
（実施例１）
図１は本発明のリチウムアルミニウム合金を得る工程の前の扁平型リチウム二次電池の断面図である。図１において、正極端子を兼ねた正極缶１は耐食性に優れたステンレス鋼からなる。負極端子を兼ねる負極缶２は、正極缶１と同じく、ステンレス鋼からなる。負極缶と正極缶を絶縁するガスケット３はポリプロピレンからなる。正極４は、本実施例では、五酸化バナジウムと導電材であるカーボンブラック及び結着材であるフッ素樹脂の粉末を混合し、直径３ｍｍ、厚み１ｍｍのペレット状に成形した後、２５０℃中で乾燥した。負極を形成するアルミニウム５は、負極缶２のステンレス鋼とのクラッド材である。
【００２２】
図２は図１の凹部形状の拡大断面図である。負極を形成するアルミニウム５の表面であってリチウム金属６と対向する表面に２段からなり中央部近傍からリチウム金属と対向しない部分まで連続的に設けられた凹部が形成されており、１段目の幅を２００μｍ、１段面目の深さを５０μｍ、２段目の幅を５０μｍ、２段目の深さを２５μｍの三角形状の凹部を１本形成した。凹部の長さは３．８ｍｍとした。この構成の上面図を図３に示す。
【００２３】
その後、アルミニウム５に直径３．５ｍｍのリチウム６を対抗させ圧着させ、プロピレンカーボネートと１，２−ジメトキシエタンとの等容積混合溶媒に、過塩素酸リチウムを１モル／Ｌの割合で溶解した電解液を注液し、負極と正極を絶縁するポリプロピレン製不織布からなるセパレータ７を貼り合わせた後、負極缶２と正極缶１により封口した。その後、合金化工程を経ることで、アルミニウム５とリチウム６とを合金化させリチウムアルミニウム合金８を得た。図４はリチウムアルミニウム合金を得る工程の後の扁平型リチウム二次電池の断面図である。
この電池を電池Ａとした。
【００２４】
（実施例２）
２段目の幅が５０μｍ、２段目の深さが１０μｍの２段の凹部を形成した以外は、実施例１と同様に電池を作製した。この電池を電池Ｂとした。
【００２５】
（実施例３）
２段の凹部を放射状に９０度の角度で、２本の凹部を形成した以外は、実施例１と同様に電池を作製した。この電池を電池Ｃとした。この構成の上面図を図７に示す。
【００２６】
（実施例４）
２段の凹部を放射状に４５度の角度で、４本の凹部を形成した以外は、実施例１と同様に電池を作製した。この電池を電池Ｄとした。この構成の上面図を図８に示す。
【００２７】
（実施例５）
２段の凹部を放射状に１５度の角度で、８本の凹部を形成した以外は、実施例１と同様に電池を作製した。この電池を電池Ｅとした。この構成の上面図を図９に示す。
【００２８】
（比較例１）
２段目の幅５０μｍ、２段目の深さが１０μｍの２段の凹部の直径が３．５ｍｍの２段の凹部を形成した以外は、実施例１と同様に電池を作製した。この電池を電池Ｆとした。
【００２９】
（比較例２）
１段の三角形状の凹部のみを有し、直径が３．５ｍｍの凹部を形成した以外は、実施例１と同様に電池を作製した。この電池を電池Ｇとした。
【００３０】
なお、いずれの電池も設計上、直径６．８ｍｍ、厚さ２．１ｍｍであり、かつ放電電圧は３Ｖ〜２．５Ｖであり、容量は１．５ｍＡｈである。
【００３１】
これらの電池Ａ〜Ｇを各１００個ずつ組立、常温で１週間保存した後、３０ｋΩの定負荷で電池電圧が２．５Ｖになるまで放電し、３．４Ｖの定電圧で充電する充放電サイクルを繰り返した。充電時の電流を制限するために、２ｋΩの抵抗を充電回路に組みこんだ。そして、放電容量が１サイクル目の容量の５０％に劣化するまでの回数を測定し、その結果を表１に示した。
【００３２】
【表１】
2007103186.tif 000003
電池Ｇと比べ、電池Ａ、Ｂは充放電サイクル数が多くなっている。２段目の加工により、電解液が凹部にもまわり、リチウムアルミニウム合金の周縁部と中心部の合金化反応速度を一定に近づけ、リチウムアルミニウム合金の濃度差を減少させることで、充放電サイクルが延びたことがわかる。また、電池Ｆにおいては、２段の凹部を有するにも関わらず、溝の直径がリチウムの直径と同じなので、２段目に電解液が浸透せず、充放電サイクル数にほとんど変化がないことがわかる。
【００３３】
電池Ａと比べ、電池Ｃ、Ｄ、Ｅと凹部の本数が多くなるほど、充放電サイクル数が増加している。凹部の本数が増加することにより、リチウムアルミニウム合金の周縁部と中心部の合金化反応速度を一定に近づけ、リチウムアルミニウム合金の濃度差を減少させることで、充放電サイクルが延びたことがわかる。ただし、凹部の本数が多くなると、加工が困難になるので、凹部の本数は４本程度が望ましい。
【００３４】
このように凹部の形状は、２段の形状で、かつリチウムの直径より大きい凹部を有する形状であれば、凹部の深さ、幅等の寸法に関しても２段の加工を有していれば使用可能である。
【００３５】
また、上記の実施例では、負極材料としてアルミニウムを用いたが、鉛、ビスマス、インジウム、錫等のリチウムイオンの吸蔵放出が可能な金属にも同様に適用できる。
【００３６】
さらに、上記の実施例では、正極材料として五酸化バナジウムを用いたが、これ以外に二硫化チタン、二硫化モリブデン、三酸化モリブデン、二酸化マンガン、リチウム複合酸化物、ポリアニリン、ポリアセチレン、ポリアセン等の二次電池用の正極材料にも同様に適用できる。
【産業上の利用可能性】
【００３７】
以上の説明から明らかなように、リチウムイオンの吸蔵放出が可能な金属の表面であってリチウム金属と対向する表面に、少なくとも２段からなり中央部近傍からリチウム金属と対向しない部分まで連続的に設けられた凹部が形成されていることにより充放電サイクルに優れた有機電解液二次電池を得ることができる。
【図面の簡単な説明】
【００３８】
【図１】本発明の一実施例における扁平型電池の合金化工程前の断面図
【図２】本発明の一実施例における扁平型電池の合金化工程前の拡大断面図
【図３】本発明の一実施例における扁平型電池の上面図
【図４】本発明の一実施例における扁平型電池の合金化工程後の断面図
【図５】一比較例における扁平型電池の合金化工程前の断面図
【図６】一比較例における扁平型電池の合金化工程後の断面図
【図７】本発明の一実施例における扁平型電池の上面図
【図８】本発明の一実施例における扁平型電池の上面図
【図９】本発明の一実施例における扁平型電池の上面図
【符号の説明】
【００３９】
１  正極缶
２  負極缶
３  ガスケット
４  正極
５  アルミニウム
６  リチウム
７  セパレータ
８  リチウムアルミニウム合金
【図１】
2007103186.tif 000004
【図２】
2007103186.tif 000005
【図３】
2007103186.tif 000006
【図４】
2007103186.tif 000007
【図５】
2007103186.tif 000008
【図６】
2007103186.tif 000009
【図７】
2007103186.tif 000010
【図８】
2007103186.tif 000011
【図９】
2007103186.tif 000012